ПОЛИМЕРНАЯ КОМПОЗИЦИЯ ДЛЯ ИЗГОТОВЛЕНИЯ ВСПЕНЕННОГО МАТЕРИАЛА НА ОСНОВЕ ПОЛИФЕНОЛА И СПОСОБ ЕГО ПОЛУЧЕНИЯ

1. Полимерная композиция для получения вспененного материала на основе полифенола, содержащая изоцианат, кислотный катализатор и танины,
отличающаяся тем, что композиция имеет танин-фуран-изоцианатную смешанную структуру, в которой танины входят в состав смолы, выполняющей для композиции функцию реагента, и тем что абсолютно не содержит низкокипящих растворителей, при этом количество изоцианата, по существу, составляет более 1% от массы композиции, предпочтительно не менее 10% от массы композиции.
2. Композиция по п. 1, в которой количество изоцианата составляет не менее 15% от массы композиции.
3. Композиция по п. 1 или 2, в которой указанной смолой, выполняющей для композиции функцию реагента, является полифенольная смола на основе танина, включающая по меньшей мере вещество, вступающее в реакцию с танинами в присутствии кислотного катализатора, и по меньшей мере вещество, вступающее в реакцию с изоцианатом в присутствии кислотного катализатора.
4. Композиция по п. 1, в которой количество кислотного катализатора не превышает 20% от массы композиции и предпочтительно лежит в диапазоне от 2 до 19% от массы композиции.
5. Композиция по п. 4, в которой количество кислотного катализатора лежит в диапазоне от 4 до 10% от массы композиции.
6. Композиция по п. 1, в которой кислотный катализатор используют в виде раствора в воде, этиленгликоле, пропиленгликоле, других гликолях или глицерине или в их смеси.
7. Композиция по п. 1, в которой количество танинов лежит в диапазоне от 15 до 50% от массы композиции, предпочтительно от 20 до 45% от массы композиции.
8. Композиция по п. 1, которая включает добавки в количестве, не превышающем 20% от композиции, такие как вода, разжижающие агенты, диспергирующие агенты, поверхностно-активные вещества или увлажняющие вещества, эмульгаторы и/или поверхностно-активные стабилизирующие агенты, ускорители отверждения, сшивающие агенты, агенты для улучшения механической прочности, гидрофобизаторы, "порооткрывающие" агенты и/или нейтрализующие вещества.
9. Вспененный материал на основе полифенола, отличающийся тем, что его получают из композиции по любому из пп. 1-8.
10. Способ получения полимерного вспененного материала из композиции на основе полифенола, отличающийся тем, что способ включает в себя стадии
приготовления первого компонента (компонента I), включающего изоцианат,
приготовления второго компонента (компонента С), включающего кислоту или смесь кислот, выполняющего функцию катализатора,
приготовления третьего компонента (компонента R) в форме полифенольной смолы, выполняющей функцию реагента, включающего
танины,
по меньшей мере одно вещество, предназначенное для взаимодействия с танинами в присутствии указанного катализатора, состоящего из кислоты или смеси кислот, и
по меньшей мере одно вещество, предназначенное для взаимодействия с изоцианатом в присутствии указанного катализатора, состоящего из кислоты или смеси кислот,
смешивания указанного первого, второго и третьего компонентов друг с другом, предоставления им возможности реагировать друг с другом с образованием вспененного материала.
11. Способ по п. 10, который включает в себя стадию приготовления указанного первого компонента (компонента I) с использованием количества изоцианата, значительно превышающего 1% от массы композиции, предпочтительно составляющего не менее 10% от массы композиции.
12. Способ по п. 11, в котором количество изоцианата для приготовления указанного первого компонента (компонента I) составляет не менее 15% от массы композиции.
13. Способ по любому из пл. 10-12, который включает в себя стадию приготовления указанного второго компонента (компонента С) с использованием кислоты или смеси кислот в количестве, не превышающем 20% от массы композиции, предпочтительно в диапазоне от 2 до 19% от массы композиции.
14. Способ по п. 13, в котором количество кислоты или смеси кислот для приготовления указанного второго компонента (компонента С) лежит в диапазоне от 4 до 10% от массы композиции.
15. Способ по п. 13, который включает в себя стадию получения указанного второго компонента (компонента С) в виде раствора указанной кислоты или смеси кислот в воде, этиленгликоле, пропиленгликоле, других гликолях или глицерине или в их смеси.
16. Способ по п. 10, который включает в себя стадию приготовления указанного третьего компонента (компонента R) с использованием количества танинов в диапазоне от 15 до 50% от массы композиции, предпочтительно, от 20 до 45% от массы композиции.
17. Способ по п. 10, который включает в себя стадию введения в указанную композицию добавок в количестве, не превышающем 20% от массы композиции, таких как вода, разжижающие агенты, диспергирующие агенты, поверхностно-активные вещества или увлажняющие вещества, эмульгаторы и/или поверхностно-активные стабилизирующие агенты, ускорители отверждения, сшивающие агенты, агенты для улучшения механической прочности, гидрофобизаторы, "порооткрывающие" агенты и/или нейтрализующие вещества, при этом указанные добавки включены в по меньшей мере один из указанных первого, второго или третьего компонентов (компонентов I, С, R) или входят в состав другого компонента независимо от указанных первого, второго или третьего компонентов (компонентов I, С, R) и могут быть добавлены в смесь после смешивания указанных первого, второго или третьего компонентов (компонентов I, С, R).